(57)【要約】【課題】円筒形の被加工物から多数のウェハを同時にスライスするための方法を提供する。【解決手段】本発明は、実質的に円筒形の被加工物から多数のウェハを同時にスライスするための方法であって、ソーイングストリップに接続された被加工物およびワイヤソーのワイヤ群は、順方向送り装置により、規定の順方向送り速度で被加工物の長手方向軸に対して垂直な方向に相対的に移動し、それによって被加工物がワイヤ群を通過するように導かれ、それによって多数のウェハにスライスされ、順方向送り速度は、被加工物直径の５０％の切断深さで値ｖ１を有し、次に、値ｖ２≧１．１５×ｖ１で、極大値となり、その後、ワイヤ群が初めてソーイングストリップと接触する時に、値ｖ３＜ｖ１をとり、次いで、値ｖ５＞ｖ３まで上昇される、ように当該方法の過程で変化させられる、方法に関する。【選択図】図２
2014003294.tif 000002
【特許請求の範囲】
【請求項１】
実質的に円筒形の被加工物から多数のウェハを同時にスライスするための方法であって、ソーイングストリップに接続された前記被加工物およびワイヤソーのワイヤ群は、順方向送り装置により、規定の順方向送り速度で前記被加工物の長手方向軸に対して垂直な方向に相対的に移動し、それによって前記被加工物が前記ワイヤ群を通過するように導かれ、それによって多数のウェハにスライスされ、前記順方向送り速度は、
被加工物直径の５０％の切断深さで値ｖ１を有し、
次に、値ｖ２≧１．１５×ｖ１で、極大値となり、
その後、前記ワイヤ群が初めて前記ソーイングストリップと接触する時に、値ｖ３＜ｖ１をとり、
次いで、値ｖ５＞ｖ３まで上昇される
ように前記方法の過程で変化させられる、方法。
【請求項２】
前記順方向送り速度は、前記被加工物直径の４０〜６０％の切断深さで極小値を有する、請求項１に記載の方法。
【請求項３】
前記順方向送り速度は、前記被加工物直径の３０〜７０％の切断深さ範囲では、前記極小値に対して鏡面対称のプロファイルを有する、請求項２に記載の方法。
【請求項４】
前記順方向送り速度は、前記被加工物直径の２５〜７５％の切断深さ範囲では、前記極小値に対して鏡面対称のプロファイルを有する、請求項３に記載の方法。
【請求項５】
ｖ２≧１．２×ｖ１である、請求項１から４のいずれかに記載の方法。
【請求項６】
ｖ２≧１．２５×ｖ１である、請求項５に記載の方法。
【請求項７】
ｖ３≦０．９×ｖ１である、請求項１から６のいずれかに記載の方法。
【請求項８】
前記順方向送り速度は、前記ワイヤ群が前記被加工物から出る時に値ｖ４を有し、ｖ３＜ｖ４＜ｖ５である、請求項１から７のいずれかに記載の方法。
【請求項９】
ｖ５＞ｖ２である、請求項１から８のいずれかに記載の方法。
【発明の詳細な説明】
【技術分野】
【０００１】
発明の詳細な説明
発明の主題
本発明は、円筒形の被加工物、特に半導体材料からなる被加工物から多数のウェハを同時にスライスするための方法であって、被加工物およびワイヤソーのワイヤ群は、順方向送り装置により、被加工物の長手方向軸に対して垂直な方向に相対的に移動し、それによって被加工物がワイヤ群を通過するように導かれる、方法に関する。
【背景技術】
【０００２】
先行技術
半導体ウェハは一般に、ワイヤソーを利用して、１つの作業ステップにおいて、半導体材料からなる円筒形の単結晶または多結晶の被加工物を多数の半導体ウェハに同時にスライスすることによって作製される。
【０００３】
これらのワイヤソーの必須の構成要素は、機枠と、順方向送り装置と、平行なワイヤセクションの群からなるソーイングツールとを含む。被加工物は、一般的には結合または接着接合によって、いわゆるソーイングストリップに固定される。被加工物をワイヤソーにクランプするために、ソーイングストリップはさらに取付プレートに留められる。
【０００４】
ワイヤソーのワイヤ群は一般に、少なくとも２つのワイヤガイドロールの間にピンと張られた多数の平行なワイヤセクションによって形成され、当該ワイヤガイドロールは回転可能に取付けられており、それらのうちの少なくとも１つが駆動される。ワイヤセクションは一般に、ロールシステムの周りに螺旋状に導かれ、ストックロールから巻き出されて受取ロールに至る単一の有限のワイヤに属する。
【０００５】
ソーイングプロセスの間、順方向送り装置は、互いに向き合ったワイヤセクションおよび被加工物を相対的に移動させる。この順方向送り移動の結果、ソーイング懸濁液が塗布されるワイヤが、被加工物を通る平行なソーイング切り口を形成するように動作する。スラリとも呼ばれるソーイング懸濁液は、例えば液体中に懸濁した炭化ケイ素からなる研磨粒子を含む。堅固に結合した研磨粒子を有するソーイングワイヤが用いられてもよい。この場合には、ソーイング懸濁液の塗布は不要である。ワイヤおよび被加工物を過熱から保護し、同時にソーイング切り口から被加工物削り屑を排出する液体冷却潤滑剤を供給するだけでよい。
【０００６】
円筒形の半導体材料、例えば単結晶からの半導体ウェハの作製は、ソーイング法に対して厳しい要求をつきつける。ソーイング法のねらいは、一般に、ソーイング後の各半導体ウェハが、できる限り平坦でありかつ相互に平行である２つの面を有するべきである、ということである。
【０００７】
厚みのばらつきに加えて、半導体ウェハの２つの面の平面性が非常に重要である。半導体単結晶、例えばシリコン単結晶がワイヤソーによってスライスされた後、それによって作製されたウェハは波状の面を有する。この波形状は、波形状の波長および振幅ならびに材料除去の深さに応じて、後続のステップ、例えば研削またはラッピングにおいて、部分的または完全に除去されてもよい。最も好ましくない場合には、完成した半導体ウェハの研磨後であっても、この波形状の残りが依然として検出される可能性があり、局部形状に悪影響を及ぼす。これらの波は、ソーイング後のウェハのさまざまな位置でさまざまな程度で生じる。この場合に特に重要になるのは切断部の端部領域であり、この端部領域では、後続のステップの性質によっては最終製品でも検出可能な特に顕著な波または溝が生じ得る。
【０００８】
先行技術に係るソーイングプロセスで生じる切断部の端部領域における波は、円筒形の被加工物の端部においてスライスされたウェハで特に顕著であることが、ＤＥ１０２００５００７３１２Ａ１から公知である。一方、被加工物の（軸方向の）中央では、スライスされたウェハは切断部の端部領域に波を事実上持たない。さらに、ソーイング懸濁液によって発生する軸方向の動圧勾配が、ソーイングプロセスの終盤で生じる波の原因であると見なされてきた。したがって、ＤＥ１０２００５００７３１２Ａ１によれば、ワイヤ群に塗布されるソーイング懸濁液の量を減らし、それによって、切断部の端部領域においてソーイング後の半導体ウェハの波形状を減少させる。しかし、この手法は高まりつつある局部形状に対する要求を満たすのには十分でないことが分かった。特に、端部領域におけるソーイング溝の形成が確実に防止されない。
【０００９】
ＤＥ１０２００６０３２４３２Ｂ３には、ワイヤが被加工物だけでなくソーイングストリップも通過する時に切断部の端部において波形状を減少させるために、傾斜した側面を有するソーイングストリップを用いる方法が開示されている。このソーイングストリップの変形例も切断部の端部におけるソーイング溝の形成を防止しない。さらに、特にソーイングストリップが複数の異なる材料からなる場合には、ソーイングストリップの作製中にさらなる処理ステップが必要であり、ソーイングプロセスの補助材料コストを増大させる。
【００１０】
被加工物順方向送り速度を時間の関数として変化させることによってソーイング後のウェハの平面平行性を向上させる方法も同様に知られている。ＥＰ８５６３８８Ａ２には、とりわけ、被加工物直径の約７０％の切断深さに達するまでは切断深さの関数として最初は被加工物順方向送り速度を低下させ、その後わずかに再上昇させ、最後に再び低下させる方法が開示されている。この方法により、切断深さの最初および最後の１０％に対応するウェハの領域は非常に小さな厚みを有するものの、均一な厚みを有するウェハを作製することができる。しかし、ＥＰ８５６３８８Ａ２には、特に切断深さの最後の１０％の範囲内で生じるソーイング溝を回避するためのいかなる手法についても記載されていない。
【先行技術文献】
【特許文献】
【００１１】
【特許文献１】ＤＥ１０２００５００７３１２Ａ１
【特許文献２】ＤＥ１０２００６０３２４３２Ｂ３
【特許文献３】ＥＰ８５６３８８Ａ２
【発明の概要】
【発明が解決しようとする課題】
【００１２】
したがって、目的は、切断部の端部領域に形成されるソーイング溝をできる限り回避することであった。
【課題を解決するための手段】
【００１３】
発明
当該目的は、実質的に円筒形の被加工物から多数のウェハを同時にスライスするための方法であって、ソーイングストリップに接続された被加工物およびワイヤソーのワイヤ群は、順方向送り装置により、規定の順方向送り速度で被加工物の長手方向軸に対して垂直な方向に相対的に移動し、それによって被加工物がワイヤ群を通過するように導かれ、それによって多数のウェハにスライスされ、順方向送り速度は、
被加工物直径の５０％の切断深さで値ｖ１を有し、
次に、値ｖ２≧１．１５×ｖ１で、極大値となり、
その後、ワイヤ群が初めてソーイングストリップと接触する時に、値ｖ３＜ｖ１をとり、
次いで、値ｖ５＞ｖ３まで上昇される
ように当該方法の過程で変化させられる、方法によって達成される。
【００１４】
本発明に係る方法について、図面を用いて以下で詳細に説明する。
【図面の簡単な説明】
【００１５】
【図１】本発明を説明するために用いられる幾何学的な量を示す図である。
【図２】本発明に従った順方向送り速度プロファイルと本発明に従わない順方向送り速度プロファイルとの比較を示す図である。
【発明を実施するための形態】
【００１６】
発明の詳細な説明
本発明は、明細書の導入部に記載されかつ図１に概略的に示されるワイヤソーイング法に関する。図１は、円筒形状を有する被加工物１を示す。被加工物１はソーイングストリップ２に固定され、ソーイングストリップ２はさらに取付プレート３によってワイヤソー（図示せず）にクランプされる。平行に延びる（図１では互いに隣接して位置する）多数のワイヤセクション４によってワイヤ群が形成される。ワイヤセクション４は、ワイヤセクション４の長手方向に平行に、ワイヤ速度ｖＷで移動する。順方向送り装置（図示せず）によって、被加工物１、ソーイングストリップ２および取付プレート３からなる構造は、ワイヤセクション４によって形成されるワイヤ群に対して順方向送り速度ｖで動かされる。ワイヤ速度ｖＷの結果、ソーイングワイヤにより搬送された研磨剤が被加工物１に対して研磨効果を発揮することができ、その結果、各ワイヤセクション４に沿ってソーイング切り口が被加工物１に形成される。順方向送り速度ｖで起こる相対的な移動により、ソーイングプロセスの過程では、ソーイングプロセスの終盤で多数のウェハに完全に切離されるが櫛の歯のようにソーイングストリップの残りの部分によってのみ取付プレートに接続される状態になるまで、ワイヤセクション４は被加工物１にますます深く食い込んでいく。
【００１７】
本発明によれば、ソーイングプロセスの過程において規定の態様で順方向送り速度ｖを変化させる。ここでは、順方向送り速度ｖは、ワイヤ群全体および被加工物１が互いに対して動かされる相対速度を意味するよう意図されている。この相対的な移動は一般に、平行に延びるワイヤ群のワイヤセクション４によって規定される平面に対して垂直に起こる。
【００１８】
先行技術には、ソーイングプロセスの過程で順方向送り速度を変化させる方法についてすでに記載されている。本発明に係る方法とは対照的に、これらは、ソーイングワイヤが被加工物に加えてソーイングストリップも切断する位置ではソーイング後の被加工物の面上に特に顕著な溝が生じる可能性があるという事実を考慮に入れていない。本発明は、順方向送り速度の規定の変化によりこれらの溝を減少させる方法を初めて提供する。
【００１９】
ＥＰ８５６３８８Ａ２には、ソーイングプロセスの開始時から、少なくとも最大係合長さに達するまで、連続的に、好ましくは徐々に減少するように順方向送り速度を低下させる方法がすでに開示されている。
【００２０】
係合長さｌは、本明細書では、被加工物１に対するワイヤ群の現在位置で被加工物１と接触しているワイヤセクション４の長さ、すなわちソーイング切り口を通って延びるワイヤセクション４の長さを意味するよう意図されている。したがって、円筒状の被加工物１では、係合長さはプロセスの開始時のゼロからプロセスの最中のその最大係合長さまで増加する。最大係合長さは、円筒の直径に対応する。最大値に達した後、係合長さｌは、プロセスの終盤でワイヤが被加工物から出るまで減少し、再びゼロの係合長さに達する。
【００２１】
切断深さｄは、ソーイング切り口の現在の深さを意味するよう意図されている。それは、ワイヤ群によって規定される平面に対して垂直にワイヤ群が被加工物１を通ってすでに移動した距離に対応する。ソーイングプロセスの開始時には切断深さはゼロであるが、終了時にはそれは円筒形の被加工物の直径に対応する。したがって、図２では、ソーイング深さｄは被加工物直径の百分率として示されている。
【００２２】
したがって、円筒形の被加工物の場合、切断深さが被加工物直径の５０％に対応する時に最大係合長さに達する。
【００２３】
図２における曲線８は、被加工物直径の百分率として示される切断深さｄの関数としての順方向送り速度ｖの、本発明に従ったプロファイルを示す。曲線９は、本発明に従わない順方向送り速度ｖのプロファイルを示す。
【００２４】
先行技術から公知である、５０％の切断深さで最大係合長さに達するまで順方向送り速度を低下させることは、厚みのばらつきを回避することに役立ち、それによって、特に楔形の厚みプロファイルの形成を回避することを目的としており、したがって同様に本発明に係る方法の文脈においては好ましい。特に、除去速度（すなわち単位時間当たりに除去される材料の体積）が実質的に一定のままであるように係合長さｌの関数として順方向送り速度ｖを変化させることが有利である。除去速度は、積：係合長さ×順方向送り速度に比例する。したがって、好ましくは、この積が実質的に一定のままであるように係合長さｌの関数として順方向送り速度を変化させる。
【００２５】
被加工物直径の５０％の切断深さで、順方向送り速度ｖは値ｖ１（図２を参照）を有し、この値は、本発明に従った順方向送り速度プロファイルを説明するための基準値として以下で用いられる。この値は、除去速度を一定に保つために、被加工物直径の５０％以上に対応する切断深さまで、順方向送り速度の変化が係合長さのみによって上記のように決定される時の極小値に対応する。しかし、この極小値は、例えばＥＰ８５６３８８Ａ２のように順方向送り速度の変化の際の他の影響因子も考慮に入れると、異なる位置にある可能性がある。極小値は、好ましくは切断深さの４０〜６０％にある。しかし、本発明に従った順方向送り速度ｖのプロファイルを説明するために、いずれの場合においても５０％の切断深さで達する値ｖ１を考慮に入れることにする。
【００２６】
好ましくは、切断深さの関数としての順方向送り速度のプロファイルは、被加工物直径の３０〜７０％、特に好ましくは２５〜７５％の切断深さ範囲では、上記の極小値に対して鏡面対称のプロファイルを有する。鏡面対称のプロファイルは、除去速度が一定のままであるように上記のように順方向送り速度を変化させる限り、いずれの場合にも構築される。
【００２７】
極小値となった後、本発明に従って順方向送り速度を再び上昇させ、ソーイングワイヤが初めてソーイングストリップと接触する位置に達する前に順方向送り速度を再び低下させ、その結果、５０％の切断深さでの最大係合長さの位置とソーイングストリップに切り込む位置との間で極大値に達する。極大値の位置における順方向送り速度の値を以下ではｖ２と呼ぶことにする。本発明によれば、値ｖ２は、５０％の切断深さでの値ｖ１よりも少なくとも１．１５倍だけ、好ましくは少なくとも１．２倍だけ、特に好ましくは１．２５倍だけ大きい。優れた切断品質を確保するために、ソーイングプロセスの最中に極小値となった後は値ｖ１に匹敵する低い範囲に順方向送り速度を保つ必要がないことが分かった。例えば図２における曲線９に従った順方向送り速度のより平坦なプロファイルは、プロセス継続時間を長くするだけであり、これは本発明に従って回避される。除去速度が一定のままであるように上記のように順方向送り速度を好ましく変化させれば、そしてそれによって生じる順方向送り速度の鏡面対称のプロファイルが７０％またはさらには７５％の切断深さまで維持されれば、上記の１．１５倍、１．２倍またはさらには１．２５倍は容易に達成可能である。
【００２８】
順方向送り速度ｖ２で極大値となった後、順方向送り速度を再び低下させ、その結果、ワイヤ群がソーイングストリップに入る時、すなわちワイヤ群のワイヤセクションが初めてソーイングストリップと接触する時に、順方向送り速度は基準速度ｖ１よりも小さい値ｖ３をとる。切断の端部領域におけるソーイング溝を回避するために、ワイヤ群がソーイングストリップに入る直前に、順方向送り速度を先行技術から公知である速度よりも大幅に強力に低下させる必要があることが分かった。好ましくは、順方向送り速度はｖ３≦０．９×ｖ１を満たす。
【００２９】
値ｖ３は極小値を構成する。すなわち、好ましくは、ワイヤ群がソーイングストリップに入る直前までこの値に達することはなく、入った直後に順方向送り速度をすぐに再び上昇させ始める。
【００３０】
いずれにしても、後に（好ましくは、ソーイングプロセスの終了時または終了直前に）、ｖ３よりも高い値ｖ５に達する。ワイヤ群がソーイングストリップに入った後、順方向送り速度を再び上昇させれば切断品質に悪影響を及ぼすことはないことが分かった。したがって、不必要に長いプロセス継続時間を回避するために、本発明に従って、ｖ５＞ｖ３を満たすべきであることが立証された。好ましくは、ワイヤ群がソーイングストリップに入った後、ｖ５＞ｖ２であるほどまでに順方向送り速度を上昇させる。
【００３１】
被加工物が完全にスライスされ、その後、ワイヤ群がソーイングストリップとだけ接触する時、順方向送り速度は、好ましくは値ｖ３とｖ５との間にある値ｖ４を有する。これは、被加工物を完全にスライスした後は、ソーイング後のウェハの表面に対してそれ以上の影響を及ぼすことなく順方向送り速度をさらに容易に上昇させることができるためである（すなわちｖ５＞ｖ４）。しかし、一方では、ワイヤ群がソーイングストリップに入った直後に、切断品質を大きく損なうことなく、順方向送り速度をすでに適度に再び上昇させ始めてもよい（すなわちｖ４＞ｖ３）。
【００３２】
好ましくは、ソーイングプロセスの終了まで、ワイヤ群の入口からソーイングストリップへ継続的な加速が行なわれる。これは、また、ソーイングストリップに含まれる材料のさまざまな材料特性に対応するために、ソーイングストリップの構造に応じて、さまざまな加速度でいくつかの段階において行なわれてもよい。ソーイングストリップのそれぞれの材料が柔らかくなるにつれて、順方向送り速度は速くなり得る。
【００３３】
ソーイングストリップに切り込む前に順方向送り速度を大きく低下させると、これはこの領域における被加工物に形成されたソーイング溝を大きく減少させることになる。ソーイングストリップの領域における溝を実質的に回避するためには、上記の領域において順方向送り速度を低下させることで十分であることが立証された。一方、長時間にわたって順方向送り速度を低下させることは、さらなる改良にはつながらない。本発明に従って著しく低下させた順方向送り速度が長時間にわたって維持されればソーイングプロセスの継続時間を大幅に長くするであろうという理由から、この時間は本発明に従ってできる限り短く保たれる。このように、プロセス時間を長くすることなく、ソーイングストリップの領域における局部波形状を回避できる。
【実施例１】
【００３４】
実施例
直径が１２５ｍｍまたは１５０ｍｍの、シリコンからなる多数の単結晶インゴット部を、市販のワイヤソーを用いてシリコンウェハにスライスした。鋼製ソーイングワイヤと、グリコール中に懸濁した炭化ケイ素からなるソーイング懸濁液とを補助材料として用いた。一方では図２に示される曲線８に従って（本発明に従って）順方向送り速度を変化させ、他方では曲線９に従って（本発明に従わずに）順方向送り速度を変化させた。この違いは別として、両方の試験を同様に行なった。各々の場合において、本発明に従って１００個のインゴット部を切断し、本発明に従わずに１００個のインゴット部を切断した。
【００３５】
ソーイングストリップの残りの部分の除去および洗浄の後、ソーイング後のウェハに対して目視検査を行なった。また、機械式プローブによってウェハの直径に沿って高さプロファイルを得る形状測定器を用いて、ウェハのうちのいくつかを検査した。スキャンの方向は、ソーイングプロセス中のワイヤ群の順方向送りに対して平行であるように選択された。
【実施例２】
【００３６】
実施例：
本発明に従った実施例では、図２に示される曲線８に従って順方向送り速度を変化させた。
【００３７】
ソーイング後のウェハの目視検査において、目立ったソーイング溝は見つからなかった。形状測定器を用いて、１２μｍ以下の波形状を判断した。
【００３８】
比較例：
本発明に従わない比較例では、図２に示される曲線９に従って順方向送り速度を変化させた。直径が１５０ｍｍの場合には５％だけ、直径が１２５ｍｍの場合には１０％だけ、本発明に従った実施例よりも長くソーイングプロセス全体が継続した。
【００３９】
目視検査では、ソーイングプロセスの終わり頃にソーイングワイヤと接触したウェハの領域における全てのウェハの２０％について特に顕著なソーイング溝が見つかった。形状測定器を用いて、２５μｍまでの波形状を判断した。この波形状は、ソーイングプロセス中にソーイングストリップに接続されたインゴット部領域における特に顕著なソーイング溝によって引起されていた。
【００４０】
したがって、本発明に係る方法は、ソーイングプロセスの全体的な継続時間を実際にわずかに短くしたとしても、ソーイングプロセスの端部領域における切断品質を大幅に向上させる。
【産業上の利用可能性】
【００４１】
利用可能性
本発明に係る方法は、円筒形の被加工物のワイヤソーイング中に用いられてもよい。それは、円筒状の被加工物に特に適している。被加工物は、脆い材料、例えばシリコン、好ましくは単結晶シリコンなどの半導体材料からなっていてもよい。当該方法は、固定研磨剤によるワイヤソーイングにおいて用いられてもよいが、好ましくは固定研磨剤によらないソーイング懸濁液とソーイングワイヤによるワイヤソーイングにおいて用いられてもよい。
【符号の説明】
【００４２】
１  被加工物、２  ソーイングストリップ、３  取付プレート、４  ワイヤセクション。
【図１】
2014003294.tif 000003
【図２】
2014003294.tif 000004
【外国語明細書】
2014003294000001.pdf